(57)【要約】      （修正有）【課題】例えばゴミ焼却炉、石炭ボイラー、あるいは金属溶鉱炉などから排出される６０〜２００℃もの高温の排ガス中に含まれるダストを高い捕集効率にて濾過できる耐熱性フィルター材およびその製造方法であり、特に、不織布製造工程中におけるローラーカード部での風綿発生量や、ニードルパンチ工程時の白い毛玉状の屑の発生量の抑制、ならびに衝撃による繊維脱落量抑制に優れた、混綿綿および不織布の製造方法を提供する。【解決手段】混綿綿は、耐熱性有機繊維と無機繊維とを含む混綿綿において、該耐熱性有機繊維が、少なくとも延伸糸からなるフッ素系繊維を含み、前記混綿綿の嵩密度が５．５〜１４．８ｋｇ／ｍ3の範囲内である。また、耐熱性フィルター材は、かかる混綿綿からなる不織布を濾布として構成される。【選択図】なし【特許請求の範囲】
【請求項１】
耐熱性有機繊維と無機繊維とを含む混綿綿であって、該耐熱性有機繊維が延伸されたフッ素系繊維を含み、嵩密度が５．５〜１４．８ｋｇ／ｍ３の範囲内であることを特徴とする、混綿綿。
【請求項２】
前記無機繊維がガラス繊維であることを特徴とする、請求項１に記載の混綿綿。
【請求項３】
前記混綿綿を構成する繊維の配合率が、フッ素系繊維が５０〜７５重量％の範囲内であり、無機繊維が２５〜５０重量％の範囲内であることを特徴とする、請求項１または２に記載の混綿綿。
【請求項４】
請求項１〜３のいずれかに記載の混綿綿で加工してなることを特徴とする、不織布。
【請求項５】
請求項４に記載の不織布と織物構造体とを加工してなることを特徴とする、布帛。
【請求項６】
請求項４に記載の不織布または請求項５に記載の布帛から構成されてなることを特徴とする、バグフィルター。
【請求項７】
耐熱性有機繊維５０〜７５重量％と、ガラス繊維束２５〜５０重量％をそれぞれの配合率にとりわけ、次に、コンベア上に前記繊維を比重の高い繊維が上に重なるように積層し、調合機にて混綿させた後、風送機にて混綿した繊維を風送することを特徴とする請求項１〜５のいずれかに記載の混綿綿の混綿工程。
【請求項８】
耐熱性有機繊維５０〜７５重量％と、ガラス繊維束２５〜５０重量％をそれぞれの配合率にとりわけ、次に、コンベア上に前記繊維をまだらに配置させ、調合機にて混綿させた後、風送機にて混綿した繊維を風送することを特徴とする請求項１〜５のいずれかに記載の混綿綿の混綿工程。
【発明の詳細な説明】
【技術分野】
【０００１】
本発明は、高温の排ガス中に含まれるダストを高い捕集効率にて濾過するための耐熱性不織布、当該不織布を得るための混綿綿、および当該混綿綿の製造方法に関する。
【背景技術】
【０００２】
従来から、空気を清浄化する濾布である耐熱性フィルター材には、内部濾過用耐熱性フィルター材と表面濾過用耐熱性フィルター材とがあり、例えば集塵機では表面濾過用耐熱性フィルター材が用いられる。ここで表面濾過とは、ダストを耐熱性フィルター材表面で捕集してダスト層を耐熱性フィルター材表面に形成させ、そのダスト層によって次々にダストを捕集し、ダスト層がある程度の厚さになったら物理的衝撃等により耐熱性フィルター材表面からダスト層を除去し、再び耐熱性フィルター材表面に新しいダスト層を形成しダストを捕集する操作を繰り返すものである。
【０００３】
この表面濾過用の耐熱性フィルター材としては、一般に不織布が利用され、例えばニードルパンチフェルトを加圧加熱（カレンダー）処理して表面を平滑にしたもの、更にはニードルパンチフェルトの表面にシリコーン樹脂やフッ素樹脂を加工、またフッ素樹脂製微多孔膜をラミネートしてダスト層の高剥離性を付与したもの、ダストの捕集効率を高めるため、濾過層を形成する繊維の直径を細くし表面積を大きくしたものなどが知られている。
【０００４】
特にゴミ焼却炉、石炭ボイラー、あるいは金属溶鉱炉などから排出される排ガスは６０〜２００℃もの高温となり、この高温排ガスを濾過するための耐熱性フィルター材を構成する繊維としては、耐熱性および耐薬品性に優れたポリフェニレンサルファイド（以下、ＰＰＳと略す。）繊維、メタ系アラミド繊維、フッ素系繊維、ポリイミド繊維、ガラス繊維などが好適であり、これらの素材を単独あるいは２種類以上を組み合わせてニードルパンチで繊維を絡合させて一体化し、これをバグフィルターなどの形態にした耐熱性フィルター材が用いられてきた（例えば特許文献１、２参照）。
【０００５】
一般に、これらの耐熱性フィルター材は、ゴミ焼却炉などにおける使用において、高温排ガスやその排ガス中に含まれる薬品などによる化学的な劣化と、これに加え、排ガス濾過時の圧力損失や逆洗時のパルスジェットによる摩耗や屈曲による物理的な劣化が同時に進行するものである。したがって、バグフィルターに用いられる耐熱性フィルター材には、上述したダスト捕集効率、耐熱性、耐薬品性、耐加水分解性に加え、耐摩耗性などの機械的強度が要求される。
【０００６】
これらの要求特性に応える耐熱性フィルター材として、前述の特許文献１や２には、濾過層を形成する繊維の直径を細くして、ダストの目づまりが少なく磨耗に対する抵抗性を高める方策としてテトラフルオロエチレン（以下、ＰＴＦＥと略す）繊維にガラス繊維を１〜３５重量％混入した緊密な配合物及びその製造方法が提案されている。この方法では確かにダストの目づまりが少なく、磨耗に対する抵抗性に優れたフィルター材が得られる可能性はあるものの、該繊維の混綿工程において、ガラス繊維とＰＴＦＥ繊維を緊密に混ぜ過ぎるとガラス繊維へのダメージ大きくなるため、フィルター材、すなわち不織布の製造工程中におけるローラーカード部での風綿発生量や、ニードルパンチ工程時の白い毛玉状の屑の発生量が多く、工程通過性が悪くなるという問題があった。また、得られた不織布はダスト払落し時の衝撃、すなわちパルスジェット処理によって繊維が脱落し易くなるという問題があり、ユーザーからは不織布製造時の工程通過性改善と衝撃による繊維脱落量抑制の改善要望があった。
【特許文献１】特公平２−１４４５６号公報
【特許文献２】特公平２−３６７０４号公報
【発明の開示】
【発明が解決しようとする課題】
【０００７】
本発明は、かかる従来技術の問題点を解消し、ローラーカード部での風綿発生量や、ニードルパンチ工程時の白い毛玉状の屑の発生量ならびに衝撃による繊維脱落量抑制に優れた混綿綿、および不織布の製造方法を提供することを目的とする。
【課題を解決するための手段】
【０００８】
かかる課題を解決するための本発明は、次の（１）〜（８）の構成を特徴とするものである。
【０００９】
（１）耐熱性有機繊維と無機繊維とを含む混綿綿において、該耐熱性有機繊維が、少なくとも延伸糸からなるフッ素系繊維を含み、前記混綿綿の嵩密度が５．５〜１４．８ｋｇ／ｍ３の範囲内であることを特徴とする、混綿綿。
【００１０】
（２）前記無機繊維がガラス繊維であることを特徴とする、前記（１）に記載の混綿綿。
【００１１】
（３）前記混綿綿を構成する繊維の配合率は、フッ素系繊維が５０〜７５重量％の範囲内であり、ガラス繊維が２５〜５０重量％の範囲内である、前記（１）または（２）に記載の混綿綿。
【００１２】
（４）前記（１）〜（３）に記載の耐熱性不織布用混綿綿で加工してなることを特徴とする、不織布。
【００１３】
（５）前記（４）に記載の不織布と織物構造体とを加工してなることを特徴とする、布帛。
【００１４】
（６）前記（４）または（５）に記載の不織布または布帛から構成されてなることを特徴とする、バグフィルター。
【００１５】
（７）耐熱性有機繊維５０〜７５重量％と、ガラス繊維束２５〜５０重量％をそれぞれの配合率にとりわけ、次に、コンベア上に前記繊維を比重の高い繊維が上に重なるように積層し、調合機にて混綿させた後、風送機にて混綿した繊維を風送することを特徴とする前記（１）〜（５）のいずれかに記載の混綿綿の混綿工程。
【００１６】
（８）耐熱性有機繊維５０〜７５重量％と、ガラス繊維束２５〜５０重量％をそれぞれの配合率にとりわけ、次に、コンベア上に前記繊維をまだらに配置させ、調合機にて混綿させた後、風送機にて混綿した繊維を風送することを特徴とする前記（１）〜（５）のいずれかに記載の混綿綿の混綿工程。
【発明の効果】
【００１７】
本発明によれば、不織布製造工程中におけるローラーカード部での風綿発生量や、ニードルパンチ工程時の白い毛玉状の屑の発生量の抑制、ならびに衝撃による繊維脱落量抑制に優れた混綿綿、および不織布の製造方法を提供できる。
【発明を実施するための最良の形態】
【００１８】
以下、本発明を実施するための最良の形態を説明する。
【００１９】
本発明の混綿綿は、耐熱性有機繊維と無機繊維とを含む混綿綿であって、該耐熱性有機繊維が延伸されたフッ素系繊維を含み、混綿綿の嵩密度が５．５〜１４．８ｋｇ／ｍ３の範囲内で構成されている。
【００２０】
ここでいう混綿綿の嵩密度とは、前記耐熱性有機繊維と無機繊維とからなる混綿綿をある容器内に一定量自然落下させ、繊維が堆積した状態で容器底部から混綿綿の最上面までの高さを計測し、体積（容器のたて×よこ×混綿綿の最上面までの高さ）と混綿綿の重量から算出した値を示す。各繊維の開繊が良く、繊維が均一に混綿されている場合は混綿綿の最上面までの高さが高く、嵩密度は低くなり、逆に各繊維の開繊が甘く、繊維が束状の状態で適度に分散したような混綿綿の場合は最上面までの高さが低く、嵩密度は高くなる。
【００２１】
従来は、前者の繊維同士が均一に混綿された嵩密度が低い混綿綿の方が不織布への加工性が良く、表面品位、すなわち各繊維が均一に分散され色斑の少ない不織布が得られると考えられていた。しかし、一方で、後加工、すなわちフェルト製造時において、風綿やシリンダーへの埋綿、ならびに白い毛玉状の屑の発生等により工程通過性が悪くなるという問題があった。検討の結果、本発明者らは、この問題は混綿加工時に各繊維を強く混ぜ過ぎることによって、混綿綿中の繊維へのダメージが大きくなり強度劣化を引き起こすためであることをつきとめ、本発明に至った。
【００２２】
本発明の混綿綿の嵩密度は５．５〜１４．８ｋｇ／ｍ３の範囲内で構成することが好ましい。嵩密度が５．５ｋｇ／ｍ３以上であれば混綿綿中の繊維の強度劣化が少なく、特にガラス繊維が屈曲して折れちぎれた繊維が少なくなるので、フェルト製造時におけるローラーカード工程での風綿発生量が抑制され、さらに、ニードルパンチ工程で発生する白い毛玉状の屑も抑制されるので好ましい。また、嵩密度が１４．８ｋｇ／ｍ３以下であれば混綿綿が適度に混ざりあっているので、不織布製造時におけるロス量、すなわち装置からの脱落繊維や装置の下部で滞留する繊維が抑制されるので好ましく、さらに７．０〜１２．０ｋｇ／ｍ３の範囲であることが特に好ましい。
【００２３】
上述の通り本発明の混綿綿は、各繊維へのダメージを抑制するため、粗く混ぜ合わせ、混綿綿中の繊維の強度劣化、特にガラス繊維の開繊と劣化を抑制したことが特徴である。
【００２４】
本発明の混綿綿を得る方法としては、まず耐熱性有機繊維と無機繊維を所要の配合率となるように取り分け、一定面積のラチス上に投入して調合機で混綿させた後、風送機にて混綿した繊維を風送させる。前記ラチスとは可動式のベルトコンベアーであり、積層された原綿を一定速度にて調合機に供給させる装置である。また、ここで言う調合機とは、無数の針の付いた２連の回転ドラム（シリンダー＋調合ピーター）からなる混綿機であり、該繊維同士を無数の針で開繊させながら粗く混綿する装置である。本工程で該繊維を粗く混綿させることにより、繊維へのダメージが軽減され、特に剛直なガラス繊維の折れなどの損傷が抑制される。
【００２５】
該混綿綿の嵩密度を上記範囲内とするためには、調合機の運転速度すなわちシリンダーと調合ピーターの回転速度を適正な範囲内に調整することが最も重要である。前記シリンダーの回転速度は１００〜３００ｒｐｍの範囲内が好ましく、調合ピーターの回転速度は８００〜１４００ｒｐｍ範囲内とすることで本発明の混綿綿を得ることが可能となる。
【００２６】
本発明の混綿綿は、ローラーカード／ニードルパンチ工程を伴う不織布の製造工程に用いることにより、繊維を一定方向に引き揃えるローラーカード工程においてはカード内部およびカード出口付近で問題となる風綿発生量を抑制でき、さらにウエブの厚み方向に繊維同士を交絡させるニードルパンチ工程では白い毛玉状の屑の発生量が低減できる。かかる風綿とは、シリンダーロールやワーカーロールといったカード内部で高速回転するローラー部分から舞い上がった繊維や、繊維を引き揃える際に引きちぎられた短繊維群を示す。カード内部の風綿は回収装置で選別し、再度原料として利用するが、カード出口の風綿は装置周辺に堆積するため、ある程度の大きさまで成長すると自重によりカード出のウエブ上に落下するため、ウエブの目付斑や穴あきなどの問題が発生してしまう。
【００２７】
また、かかる白い毛玉状の屑とはニードルパンチ工程で屈曲して折れちぎれたガラス繊維が、フェルト上部に滞留したまま、さらにニードルパンチ工程を通過させるため、白い毛玉状の屑がフェルト表面に大量に発生するものである。よって、混綿綿の状態でガラス繊維が劣化していると、上述の問題が顕著化し工程通過性が悪化する傾向となるので、本発明の混綿綿のように、耐熱性有機繊維と無機繊維を粗く混ぜ合わせて、各繊維へのダメージを抑制し、繊維の強度劣化、中でもガラス繊維の開繊と強度劣化を抑制することが好ましい。
【００２８】
また、前記製造工程から得られた不織布は耐熱性に優れ、高温の排ガス中に含まれる粉塵を高捕集効率にて除去することが可能であり、ダスト払落し時の衝撃による繊維脱落量を抑制することができる。
【００２９】
本発明で言う「耐熱性有機繊維」としては、延伸されたフッ素系繊維を含むことが必須である。フッ素系繊維は、耐熱性、耐薬品性、低摩擦性、耐加水分解性等に優れていることで知られている繊維であり、該繊維は重合体の繰り返し構造単位の９０％以上が、主鎖または側鎖にフッ素原子を１個以上含むモノマーで構成された繊維であれば、いずれのものでも使用することができるが、フッ素原子数の多いモノマーで構成された繊維ほど好ましく、例えば、４フッ化エチレン−６フッ化プロピレン共重合体（ＦＥＰ）、４フッ化エチレン−パーフルオロアルキルビニルエーテル共重合体（ＰＦＡ）またはエチレン−４フッ化エチレン共重合体（ＥＴＦＥ）または、ＰＴＦＥなどを使用することができる。
【００３０】
かかるフッ素系繊維としては、耐熱性、耐薬品性に特に優れているＰＴＦＥを用いることが好ましい。それ以外の耐熱性有機繊維としては、例えばパラ系アラミド繊維、メタ系アラミド繊維、ポリイミド繊維、ＰＰＳ繊維および炭素繊維なども使用することができる。フッ素系繊維とそれ以外の耐熱性有機繊維とを組合わせる場合の混率としては、混綿綿中に含まれる耐熱性有機繊維を１００重量％とした場合、耐熱性、耐薬品性の観点から少なくともフッ素系繊維を５０重量％以上、残りをその他の耐熱性有機繊維とすることが好ましく、さらにはフッ素系繊維を７０重量％以上とすることが好ましい。
【００３１】
本発明において、特に延伸されたフッ素系繊維を必須の構成要件として用いるのは、不織布としての熱寸法安定性が格段に向上するからである。延伸の手法としては、速度の異なるローラー間に繊維を通すことにより延伸させることが可能であり、延伸の倍率は、繊維を構成する分子の配向を十分に進め、十分な強度を発現させるために４倍以上であることが好ましく、さらには６倍以上であることが好ましい。延伸倍率が４倍以上あれば、繊維の強度が高くなり、毛羽や短繊維切れが抑制され外観の品位が向上し製品自体の強度および熱寸法安定性に優れるので好ましい。
【００３２】
さらに、不織布の加工性が安定するという点において、フッ素系繊維は捲縮を有していることが好ましく、好適な捲縮としては捲縮数が９〜２４山／２５ｍｍかつ捲縮率が９〜２２％の範囲であることが好ましい。捲縮数と捲縮率がいずれも上述の範囲内であれば、不織布からの繊維の抜け落ちや繊維の脱落が発生し難く、繊維同士が適度に絡合しあうので繊維がだま上になることがなく表面品位に優れる不織布が得られるのである。
【００３３】
フッ素系繊維の単繊維繊度としては、不織布の形態に加工可能であればよいが、ローラーカード工程の加工性の点では０．５〜２５ｄｔｅｘの繊度範囲を有するものが好ましい。単繊維繊度が０．５〜２５ｄｔｅｘの範囲内にあるフッ素系繊維を用いるとローラーカード工程での加工性が良好であり、２５ｄｔｅｘを越える太い繊維が存在しないので、繊維の空隙が大きくなり過ぎず、捕集効率などフィルターとしての性能が充分な不織布を得ることができるので好ましい。
【００３４】
フッ素系繊維の繊維長としては、３０〜１２０ｍｍの範囲内、より好ましくは５０〜８０ｍｍの範囲内にあるものがローラーカード工程での加工性の点で好適である。
【００３５】
また、本発明の無機繊維としては、例えばガラス繊維、玄武岩繊維、シリカ繊維、ロックウールなどを用いることが可能であり、なかでも、ガラス繊維は上述のフッ素系繊維に比べ耐薬品性、耐加水分解性には劣るものの、最も安価で耐熱性に優れた繊維であり、フッ素系繊維よりも繊度（直径）の細いガラス繊維を混綿することによって、フィルターとしたときのフィルター表面の繊維表面積を大きくすることができ、高捕集効率化を達成することができる。
【００３６】
かかるガラス繊維としては、市販のガラス繊維であれば問題なく用いることができるが、本発明の効果をより発揮するためには、繊維長が３８〜１５０ｍｍの一般的な“Ｅ型（無アルカリガラス、不燃性、耐熱性および強度に優れる）”、“耐アルカリガラス”、“Ｃ型（耐薬品性特に耐酸性ガラス）”、“Ｓ型（無アルカリアルミノけい酸塩ガラス、高弾性率）”のガラス繊維を用いることができ、繊維径としてはＤＥ級（繊維直径の平均が５〜７μｍ）のガラス繊維であれば好適に用いることができる。
【００３７】
かかる捕集効率は、前述の通りフィルターを構成する繊維の繊度（直径）を細くすると向上させることができるが、また、繊維の表面摩擦係数や帯電性の異なる異繊維同士を混綿することによっても、捕集効率を向上させることができる。さらにまた、帯電性の異なる繊維同士を混綿することにより、繊維間で電気的な作用が働き（トリボエレクレット効果）捕集効率を向上させることが可能となる。
【００３８】
混綿綿を構成する繊維の配合率は、フッ素系繊維が５０〜７５重量％の範囲内であり、ガラス繊維が２５〜５０重量％の範囲内であることが好ましい。フッ素系繊維の配合率を５０重量％以上とすると、捲縮を有するフッ素系繊維の割合が増加するためガラス繊維との絡合性に優れ、不織布とした時の引張強度や寸法安定性に優れるので好ましい。また、フッ素系繊維の配合率を７５重量％以下とすると、繊維径の細いガラス繊維の割合が増えるため、フィルター表面の繊維表面積が大きくなり、捕集効率に優れた不織布が得られるので好ましい。
【００３９】
本発明の不織布は本発明の混綿綿のみで構成することもできるが、混綿綿と織物構造体を含んで構成されることも好ましい態様の１つである。ここで言う「織物構造体」とは、前記不織布の補強用織物のことを言い、織物構造体の織組織には特に限定されない。本発明の耐熱性有機繊維と無機繊維からなる混綿綿または不織布と、織物構造体とが十分に絡合するためには、織物は一定の緻密さを有するものが好ましい。
【００４０】
前記織物構造体の構成繊維としては、例えば有機繊維や無機繊維などのうち耐熱性を有するものが好ましく、パラ系アラミド繊維、メタ系アラミド繊維、ＰＰＳ繊維、ポリイミド繊維、フッ素系繊維、炭素繊維、ガラス繊維などを用いることができる。中でも耐薬品性、耐加水分解性の観点から特にＰＰＳ繊維、フッ素系繊維を用いることが好ましい。かかるフッ素系繊維は、従来公知のマトリックス紡糸法により製造されるものや、エマルジョン紡糸法またはペースト押出法などによって得られるものも差し支えなく用いることができる。ＰＰＳ繊維としては、紡績糸またはマルチフィラメントを用いることが好ましい。特に、紡績糸は、繊維の表面積が多くなるため、不織布との絡合性に優れる点でより好適である。
【００４１】
かかる織物構造体を構成する繊維の繊度としては、適度な強度を有しているものであれば特に限定するものではないが、繊度が太すぎると、織条件によっては織物の目が詰まりしやすい傾向となり、圧力損失が高くなってしまうため好ましくない。逆に、繊度が細すぎると、織り密度が低くなり、通気量は高くなるので、圧力損失は低くなる傾向が出てくるが、織物自身の強度が低下してしまい、耐熱性フィルター材の機械強度を損なう傾向がある。したがって、織物を構成する繊維の総繊度としては、好ましくは１００〜１０００ｄｔｅｘ、より好ましくは３００〜６００ｄｔｅｘの範囲内にあるのが、適度な強度を有し、また、高温時の形態保持性に優れた耐熱性フィルター材を提供することができる。総繊度が１００ｄｔｅｘ以上であると、かかる織物構造体と混綿綿または不織布を積層してニードルパンチ、またはウォータージェットパンチにより絡合させ、一体化させた場合、織物積層化による寸法安定性や引張強力の向上効果を十分に得ることができるので好ましい。また、総繊度が１０００ｄｔｅｘ以下とすると、適度な通気量の不織布が得られるとともに高捕集効率化が達成できるので、該布帛でバグフィルターとした場合、集塵性と寸法安定性に優れたフィルター材とできるので好ましい。
【００４２】
かかる織物構造体の織組織としては、フィルター性能である圧力損失に影響しないように目の粗い織り組織にすることが好ましく、一般的な構造としては、平織り、二重織り、三重織り、綾織り、朱子織りなどが挙げられるが、特に低コストで汎用的な平織りの織物で満足した性能のものが得られるため好ましく用いられる。織物の目付としては、好ましくは４９〜２７０ｇ／ｍ２の範囲内、さらに好ましくは１００〜１５０ｇ／ｍ２の範囲内であるものが使用される。
【００４３】
本発明の混綿綿、あるいは不織布と織物構造体を絡合する手段としては、ニードルパンチおよびウォータージェットパンチから選ばれた少なくとも一方の手段が好ましい。絡合強度の上からは、前者のニードルパンチが好ましく採用されるが、要求される圧力損失や捕集性能によってはウォータージェットパンチが好ましい場合があり、また、これらの組み合せ処理が施されたものが、バランス調整されたものを与える場合があるので、適宜選択して採用するのが好ましい。
【００４４】
上述の手段にて不織布と織物構造体を絡合する際は、予め得られた耐熱性繊維からなる織物構造体の片面に不織布を積層した２層構造でもよいが、さらに織物構造体のもう一方の片面にも不織布を積層した３層構造とするほうが、不織布と織物構造体との絡合強度が高くなり、寸法安定性にも優れるので好ましい。
【００４５】
さらに、フィルター材とする場合には、前述の不織布あるいは布帛のエアー流入面にフッ素樹脂製微多孔膜を貼り合わせることにより、ダスト剥離性能や捕集性能を向上させることができる。かかるフッ素樹脂製微多孔膜としては、優れた耐熱性と化学安定性をもつＰＴＦＥ 樹脂からなるものが好ましい。かかるフッ素樹脂製微多孔膜を用いることにより、ほとんどのアルカリ、酸、溶剤に対して安定で耐薬品性に優れ、低摩擦抵抗のためダストの剥離性に優れる。また、均一な孔径を有していることから、フィルター材の表面にラミネートした場合でも、場所による通気性のバラツキ等も少なくダスト捕集効率に優れた耐熱性フィルター材を提供することができる。かかるフッ素樹脂製微多孔膜の孔径としては、１〜２０μｍの範囲内が、膜厚としては１〜１００μｍの範囲内が、目付としては１〜３０ｇ／ｍ２の範囲内が、フィルター材の圧力損失の上から好ましい。
【００４６】
かかるフッ素樹脂製微多孔膜の通気量としては、１〜２０ｃｃ／ｃｍ２／ｓｅｃの範囲内が好ましい。通気量が１ｃｃ／ｃｍ２／ｓｅｃ未満だと、初期の圧力損失が高くなるため、集塵機の運転状態によっては、逆洗のためのパルスジェット処理の頻度が多くなり、バグフィルターの寿命が短くなる可能性が高くなる。逆に２０ｃｃ／ｃｍ２／ｓｅｃを越えると、圧力損失が低くなり、パルスジェット処理の頻度は軽減するが、フッ素樹脂製微多孔膜ラミネート化によるダスト剥離性や捕集性能が十分高くすることができず、該微多孔膜と不織布（フェルト基材）の間にダストが進入する可能性が高くなり、差圧が異常上昇し、最悪の場合はフィルターが破損することがあるので好ましくない。
【００４７】
次に、本発明の混綿綿および不織布の製造方法の一例を以下に工程別に説明する。なお、次の１の工程は本発明の混綿綿の製造方法に必須の工程、１〜２までの工程は本発明の不織布の製造方法に必須の工程であり、１〜４までの工程は本発明の布帛の製造方法に必須の工程であるが、その他の工程は所望により行われる。
【００４８】
１．混綿加工工程
この工程では、少なくとも２種類の繊維、すなわち耐熱性有機繊維の原綿と無機繊維の原綿とを混綿する。まず、耐熱性有機繊維のフッ素系繊維５０〜７５重量％と無機繊維のガラス繊維束２５〜５０重量％の範囲内となるようにとりわけ、一定面積のラチス上に投入して調合機で混綿させた後、風送機にて混綿した繊維を風送させる。前記ラチスとは可動式のベルトコンベアーであり、積層された原綿を一定速度にて調合機に供給させる装置である。また、ここで言う調合機とは、無数の針の付いた回転ドラムからなる混綿機であり、該繊維同士を無数の針で開繊させながら粗く混綿する装置である。本工程で該繊維を粗く混綿させることにより、繊維へのダメージが軽減され、特に剛直なガラス繊維の折れなどの損傷が抑制される。
【００４９】
混綿加工工程は次の様にしても良い。すなわち、一定面積のラチス上に各種繊維を積層する際は、比重の高い繊維が上になるように積層した方が繊維の飛散が少なく均一に混綿できるので好ましい。かかる積層方法として、比重の低い繊維を上に積層した場合、積層した各種繊維の高さが嵩高になるため、ラチスによる搬送工程中に繊維が飛散してしまうため、所要の配合率になるように各種繊維を計量しても正しい混綿比率の不織布が得られなくなるので好ましくない。また、同様に調合機による各種繊維の混綿工程においても、回転ドラムにより発生する風圧により、比重の低い繊維は飛散してしまうため、同様に正しい混綿比率の不織布が得られなくなるので好ましくない。上述のことから、各種繊維の配合方法においては、一定面積のラチス上に各種繊維を積層する際は、比重の高い繊維が上になるように各種繊維の間で傾斜をつけることにより、比重の高い繊維が比重の低い繊維を押さえるようなかたちとなり、繊維の飛散を抑制し積層した際の各種繊維の高さも低減できるため好ましい。
【００５０】
また、各種繊維の混綿方法においては、一定面積のラチス上に各種繊維を小分割してまだらに配置させることも均一に混綿できる点で好ましい。        かかる混綿方法として、ラチス上で各種繊維をまだらにしない場合、調合機での開繊が不十分な箇所があるため好ましくない。上述のことから、各種繊維の混綿方法においては、一定面積のラチス上に各種繊維をある程度まだらに配置させることにより、部分的に開繊が不十分な箇所がなく各種繊維の混綿状態が良好となるため好ましい。
【００５１】
具体的には、たとえばフッ素繊維が７０重量％でガラス繊維が３０重量％の場合であれば、ラチス上に投入した際にフッ素繊維が２０ｃｍ角程度、ガラス繊維が１０ｃｍ角程度の大きさとなるように手で掴み取り、それぞれを交互に配置する形でラチス上に小分割して敷き詰め、調合機で混綿することで本発明の混綿綿を得ることができる。上述の小分割の手法としては、混綿綿を形成させる耐熱性有機繊維と無機繊維の組合せや各繊維の混合率にもよるので、適宜、ラチス上に投入した際に小分割した繊維塊が交互に配置されていれば良いものである。
【００５２】
２.ローラーカード工程
次に、得られた混綿綿を用いて不織布を製造する。まず、上記混綿綿を一定の方向に引きそろえる為に無数の針の付いた回転ドラム、シリンダーの中に投入し、カーディングして繊維を一定方向に引きそろえ、ウエブとする。得られたウエブをクロスラッパーによりラチス上に一定の振幅で折り重ね、不織布（１ａ、１ｂ）とする。最終的に仕上がる不織布の目付としては、この時の原綿投入量とライン速度で決める。当然、原綿投入量が多くライン速度が遅ければ目付は高く、原綿投入量が少なくライン速度が早ければ目付は低くなる。
【００５３】
また、本発明の混綿綿は粗く混綿することで繊維へのダメージや折れちぎれたガラス繊維の量が少ないため、カーディング処理時の繊維劣化による影響、すなわち、シリンダーへの繊維の埋綿やカード内部／カード出口付近で発生する風綿の発生量が抑制できる。
【００５４】
３.織物構造体の製造工程
この工程では、耐熱性繊維を用いて織物構造体２を製織する。たとえば、まず耐熱性繊維の短繊維を一定方向に引き揃えて束状とし、徐々に細く引延ばし撚りをかけて紡績糸とする。次に、紡績糸をタテとヨコ方向それぞれ所定本数で製織し、織物構造体を得る。
【００５５】
４.ウエブと織物構造体のニードルパンチ工程
織物構造体の両側に不織布を積層した３層構造の場合を例として説明する。
【００５６】
図１に示すように、前記の工程で予め得られた耐熱性繊維からなる織物構造体２の片面に、エアー流入面の濾過層を形成する不織布１ａを積層し、もう一方の面にエアー排出面の濾過層を形成する不織布１ｂを積層し少なくとも３層構造の布帛とする。得られた積層体は、全体を押さえロールによって軽く圧縮をかけラップ状態にしてから、ニードルパンチにより各積層体同士を厚み方向で絡合処理して、各層の構成繊維を一体化させ、織物構造体２を含んだ本発明の布帛とする。なお、本発明におけるエアー流入面とは、表面濾過用フィルター材において、ダストが含まれたエアーが最初にフィルター材と接触する面のことを示し、ダストをフィルター材表面で捕集しダスト層を形成させる面のことを表す。また、その裏面側でダストが除去されたエアーが排出される面のことをエアー排出面と定義する。
【００５７】
かかる絡合処理のニードルパンチの針密度としては、布帛の強度や見かけ密度、また通気量の点から３００本／ｃｍ２以上であることが好ましい。かかる針密度は、少なすぎると繊維同士の絡合性が弱く、布帛の強度が低くなってしまい、また見かけ密度も低くなる傾向があり、得られる不織布の目も粗く、通気量も高くなりすぎてしまうため、ダストの捕集性能が悪くなる傾向があり好ましくない。逆に、針密度が多くなり過ぎた場合、ニードルによって繊維や織物（骨材）が傷つけられるため、フィルター材の強度は低くなる場合があり好ましくない。またフィルター材の収縮傾向が強くなるため、見かけ密度が上がって、ダスト捕集性能は良くなるが、通気量が低くなるため、使用初期の状態から圧力損失が高くなってしまい、短寿命化につながるため好ましくない。従って好ましい針密度は３００〜９００本／ｃｍ２、より好ましくは４５０〜８００本／ｃｍ２の範囲内である。
【００５８】
上述のことから、布帛の見掛け密度としては、適宜ニードルパンチ条件を調整して、０．１〜１．５ｇ／ｃｍ３の範囲内にすることが好ましく、さらには０．１〜０．６ｇ／ｃｍ３の範囲内にすることが好ましい。また通気量についても、適宜ニードルパンチ条件を調整して、１０〜８０ｃｃ／ｃｍ２／ｓｅｃの範囲内が好ましい。不織布の目付としては、好ましくは２５０〜８００ｇ／ｍ２の範囲内、さらに好ましくは５００〜７００ｇ／ｍ２の範囲内であるものが使用される。
【００５９】
５.加熱、表面処理工程
次に、必要により、不織布もしくは布帛（以下において、あわせてフィルター材と記す。）の片面あるいは両面に加熱処理を行う。
【００６０】
すなわち、加熱、表面処理の方法として、以下のＡ〜Ｃの方法を適宜選択して実施することが好ましい。
【００６１】
Ａ．得られたフィルター材の片面、あるいは両面側からバーナー炎により毛焼き処理を行い、フィルター材の表面繊維の毛羽立ち部分を溶融して除去することによりダストの払い落とし性を良好にすると同時に、フィルター材を構成している各種繊維同士を部分的に熱融着させることにより、フィルター材の絡合性を向上させる表面処理工程。
【００６２】
Ｂ．得られたフィルター材の片面、あるいは両面側から赤外線ヒーターにより加熱処理を行い上述の毛焼き処理と同様にダスト払い落とし性、フィルター材の絡合性を向上させる表面処理工程。
【００６３】
Ｃ．得られたフィルター材の片面、あるいは両面側に熱ロールで加熱プレス処理を行い上述の毛焼き処理、あるいは赤外線ヒーターによる過熱処理と同様にダスト払い落とし性、フィルター材の絡合性を向上させる表面処理工程。
【００６４】
６. ラミネート工程
本発明においてフィルター材のダスト剥離性を向上させるには、さらには、図２に示すように、図１の不織布１ａの毛焼き処理面側（エアー流入方向Ａ）にフッ素樹脂製微多孔膜３を積層し、熱プレスまたは熱プレスロール加工などにより圧着、融着といったラミネート加工法により貼り合わせをしてもよい。ラミネート加工時の熱プレスまたは熱プレスロール処理温度は、特に限定するものではないが、耐熱性有機繊維を基材とした耐熱性フィルター材を構成する繊維の種類により、処理温度は、該耐熱性有機繊維の融点もしくは分解点以下とすることが熱による強度劣化の影響がなく好ましく、例えば、設定温度は１５０〜５００℃の範囲内とすることが好ましい。また、ラミネート加工時のプレス圧力も特に限定するものではないが、必要以上に高圧でプレス加工を施すと、フッ素樹脂製微多孔膜３の均一な孔径が損なわれる可能性があり、耐熱性フィルター材自体の通気量が低下するため、プレス圧力の設定としては、ラミネート加工後の通気量に影響が出ないことが好ましく、例えば、９８〜９８０ｋＰａの範囲内とすることが好ましい。
【００６５】
このようにして得られた本発明の不織布もしくは布帛は、袋状に縫製し、耐熱性の要求されるゴミ焼却炉や石炭ボイラー、もしくは金属溶鉱炉などの排ガスを集塵するバグフィルターとして好適に使用される。この縫製に使用される縫糸としては、本発明の不織布や布帛を構成する織物構造体に使用した繊維と同様の、耐薬品性、耐熱性を有する繊維素材で構成された糸を使用するのが好ましく、たとえばＰＰＳ繊維やフッ素系繊維などを使用するのがよい。
【００６６】
かかるバグフィルターを縫製する際は、フィルター材の表面処理面側あるいはフッ素樹脂製微多孔膜側が濾過面となるように縫製するのが、ダストの払い落とし性に優れるため好ましく、さらにはリテーナーとの摩耗から回避できるため好ましい。  
【００６７】
以下、本発明の実施の形態を図面に基づいて説明する。なお、図に示すものは一実施例であり、これに限定されるものではない。
【００６８】
図１は、本発明の布帛の一実施形態を示す概略模式図である。この布帛は不織布１ａと、織物構造体２と、不織布１ｂとから構成され、これらが一体に積層、ニードルパンチ処理を施されたものである。
【００６９】
図２は、本発明の布帛の別の実施形態を示す概略模式図であり、図１の布帛の一方の面にフッ素樹脂製微多孔膜３を積層し、カレンダー処理を施されたものである。
【００７０】
なお、図３は、集じん性能試験装置（ＪＩＳ  Ｚ８９０８−１−２００５）を示す概略模式図であり、図において、４はダスト供給機、５はパルスジェット負荷機、６は上流チャンバー、７はダストが含まれたエアー、８は払い落としダスト捕集部、９は本発明の混綿綿からなる不織布またはフィルター材、１０は下流チャンバー、１１はＨＥＰＡフィルター、１２は流量計、１３は送風機、１４はダストが除去されたエアー、１５はデジタルジ差圧計である。
【実施例】
【００７１】
以下、本発明の実施例を具体的に説明する。
【００７２】
なお、本発明の混綿綿、不織布および布帛の各特性の測定方法は以下の通りとした。
【００７３】
［嵩密度］
混綿綿１０ｇをたて１３ｃｍ×よこ１３ｃｍ×高さ１４ｃｍの容器内に高さ３０ｃｍの位置から水平になるように自然落下させ、容器底部から混綿綿の最上面までの嵩高さを３回計測した。
【００７４】
［風綿発生頻度］
ローラーカード装置で１時間連続加工を行い、カード出口で発生した風綿堆積綿が自重で落下した回数を計測した。
【００７５】
風綿発生頻度が５回／ｈｒ未満を○（マル）、５回／ｈｒ以上１５回／ｈｒ未満を△（サンカク）、１５回／ｈｒ以上を×（バツ）とした。  
［白い毛玉状の屑の発生頻度］
ローラーカード／ニードルパンチ装置で１時間連続加工を行い、不織布の最後尾から幅なり３０ｃｍの間に含まれる直径１ｃｍ以上の白い毛玉状の屑の数を計測した。
【００７６】
直径１ｃｍ以上の大きさの白い毛玉状の屑の数が５個／ｈｒ未満を○（マル）、５個／ｈｒ以上１０個／ｈｒ未満を△（サンカク）、１０個／ｈｒ以上を×（バツ）とした。
【００７７】
［目付］
不織布を４００ｍｍ角にカットして、その重量から算出した。
【００７８】
［厚み］
シックネスダイヤルゲージ（押し圧力３．５Ｎ）にて測定した。測定サンプルは目付を算出した不織布（４００ｍｍ角）を用い測定箇所は無作為に６点選んで測定した。
【００７９】
［通気量］
ＪＩＳ  Ｌ  １０９６（１９９０）に規定されるフラジール形法に基づいて測定した。測定箇所は、無作為に６点選んで測定した。
【００８０】
［繊維の脱落量］
図３の集じん性能試験装置を用いてＪＩＳ  Ｚ８９０８−１−２００５に従い、繰り返しパルス負荷後の不織布の重量変化率の測定を行った。
【００８１】
まず、不織布材９（濾過面積０．９ｍ２）の下流側に設置された送風機１３と流量計１２により不織布９に対し、濾過風速２．０ｍ／ｍｉｎの気流を与え、一方不織布９のエアー流入面側には、ＪＩＳ１０種ダストをダスト供給機４にてダスト供給量１０ｇ／ｈｒ（ダスト濃度１ｇ／ｍ３）に調整したダストを不織布９に負荷した。そして、不織布９の下流方向にあるパルスジェット負荷機５によりパルスジェット圧力５００ｋＰａ（５０ｍｓｅｃ）の条件で装置を運転させ、５秒間隔毎にパルスジェットを５０,０００回負荷し、パルス負荷前後のフェルト重量を計測し、次式から重量変化率を以下の計算式にて求めた。
重量変化率（％）＝（１−（パルス負荷後フェルト重量／パルス負荷前フェルト重量）×１００
（注）パルス負荷前後フェルト重量の単位はｇである。
【００８２】
繊維の脱落量の判定基準は、重量変化率５％未満を○（マル）、５％以上１０％未満を△（サンカク）、１０％以上を×（バツ）とした。
【００８３】
［総合判定］
総合判定の判定基準は、嵩密度、風綿発生頻度、白い毛玉状の屑の発生頻度、重量変化率の判定で全項目が○（マル）の混綿綿および不織布を○（マル）、△（サンカク）が３ヶ未満あるいは×（バツ）が２ヶ未満の混綿綿および不織布を△（サンカク）、△（サンカク）が３ヶ以上あるいは×（バツ）が２ヶ以上の混綿綿および不織布を×（バツ）とした。
【００８４】
実施例１
フッ素繊維（東レ（株）製トヨフロン（Ｒ）、３．３ｄｔｅｘ×７０ｍｍ、捲縮数１５個／２５ｍｍ、比重２．３）７５重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）２５重量％をそれぞれ（上層）ガラス繊維／（下層）フッ素繊維の順でラチス上に積層し、調合機にて粗く混綿加工／風送して嵩密度８．５ｋｇ／ｍ３の混綿綿を得た。
【００８５】
次に、ローラーカード装置、クロスラッパーにてカーディング処理し、刺針密度４０本／ｃｍ２で仮ニードルパンチした不織布１ａ、１ｂとして、目付が２３３ｇ／ｍ２と２４９ｇ／ｍ２の２種類を作成した。
【００８６】
ローラーカード工程での風綿発生量は２回／ｈｒと少なかった。
【００８７】
織物構造体として、ラステックススクリム（ゴアテックス製、ＰＴＦＥスリットヤーン糸使い、４００Ｄｔｅｘ使い、２０本／２５．４ｍｍの織密度を有する平織物、目付１２０ｇ／ｍ２）を用いて、不織布１ａ／織物構造体／不織布１ｂの順に積層し、さらにニードルパンチ加工して織物構造体と上述の不織布１ａ、１ｂとを絡合させ、目付が６５１ｇ／ｍ２、総刺針密度が５２０本/ｃｍ２の布帛を得た。なお、ここで得られた布帛は、ニードルパンチ処理により収縮して理論上より目付が高くなっている傾向がみられた。
【００８８】
ニードルパンチ工程での白い毛玉状の屑の発生頻度は２個／ｈｒと少なかった。
【００８９】
さらに、加熱プレス加工を行い目付が６６２ｇ／ｍ２、厚みが１．５ｍｍ、通気量が２０．５ｃｃ／ｃｍ２／ｓｅｃの本発明の混綿綿からなる布帛を得た。そして、この布帛に対し、上述した風綿発生頻度、白い毛玉状の屑の発生頻度、厚み、目付、通気量等を測定の上、繊維の脱落量を評価した。
【００９０】
得られた混綿綿と布帛の特性を後述の表１に示した。
【００９１】
実施例２
フッ素繊維（東レ（株）製トヨフロン（Ｒ）、３．３ｄｔｅｘ×７０ｍｍ、捲縮数１５個／２５ｍｍ、比重２．３）５０重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）５０重量％をそれぞれ（上層）ガラス繊維／（下層）フッ素繊維の順でラチス上に積層し、調合機にて粗く混綿加工／風送して嵩密度７．４ｋｇ／ｍ３の混綿綿を得た。
【００９２】
その他は実施例１と同様の方法で布帛を作成し、目付６５４ｇ／ｍ２、厚みが１．７ｍｍ、通気量が２１．９ｃｃ／ｃｍ２／ｓｅｃの本発明の混綿綿からなる布帛を得た。
【００９３】
ローラーカード工程での風綿発生量は３回／ｈｒと少なく、また、ニードルパンチ工程での白い毛玉状の屑の発生頻度は４個／ｈｒと少なかった。
【００９４】
そして、この不織布に対し、上述した風綿発生頻度、白い毛玉状の屑の発生頻度、厚み、目付、通気量等を測定の上、繊維の脱落量を評価した。
【００９５】
得られた混綿綿と布帛の特性を後述の表１に示した。
【００９６】
実施例３
フッ素繊維（東レ（株）製トヨフロン（Ｒ）、３．３ｄｔｅｘ×７０ｍｍ、捲縮数１５個／２５ｍｍ、比重２．３）７０重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）３０重量％をそれぞれ（上層）ガラス繊維／（下層）フッ素繊維の順でラチス上に積層し、調合機にて粗く混綿加工／風送して嵩密度５．８ｋｇ／ｍ３の混綿綿を得た。
【００９７】
その他は実施例１と同様の方法で布帛を作成し、目付６６６ｇ／ｍ２、厚みが１．６ｍｍ、通気量が２１．１ｃｃ／ｃｍ２／ｓｅｃの本発明の混綿綿からなる布帛を得た。
【００９８】
ローラーカード工程での風綿発生量は４回／ｈｒと少なく、また、ニードルパンチ工程での白い毛玉状の屑の発生頻度は４個／ｈｒと少なかった。
【００９９】
そして、この布帛に対し、上述した風綿発生頻度、白い毛玉状の屑の発生頻度、厚み、目付、通気量等を測定の上、繊維の脱落量を評価した。
【０１００】
得られた混綿綿と布帛の特性を後述の表１に示した。
【０１０１】
実施例４
フッ素繊維（東レ（株）製トヨフロン（Ｒ）、３．３ｄｔｅｘ×７０ｍｍ、捲縮数１５個／２５ｍｍ、比重２．３）７０重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）３０重量％をそれぞれ（上層）ガラス繊維／（下層）フッ素繊維の順でラチス上に積層し、調合機にて粗く混綿加工／風送して嵩密度１４．５ｋｇ／ｍ３の混綿綿を得た。
【０１０２】
その他は実施例１と同様の方法で布帛を作成し、目付６７２ｇ／ｍ２、厚みが１．５ｍｍ、通気量が２０．３ｃｃ／ｃｍ２／ｓｅｃの本発明の混綿綿からなる布帛を得た。
【０１０３】
ローラーカード工程での風綿発生量は２回／ｈｒと少なく、また、ニードルパンチ工程での白い毛玉状の屑の発生頻度は３個／ｈｒと少なかった。
【０１０４】
そして、この布帛に対し、上述した風綿発生頻度、白い毛玉状の屑の発生頻度、厚み、目付、通気量等を測定の上、繊維の脱落量を評価した。
【０１０５】
得られた混綿綿と布帛の特性を後述の表１に示した。
【０１０６】
実施例５
フッ素繊維（東レ（株）製トヨフロン（Ｒ）、３．３ｄｔｅｘ×７０ｍｍ、捲縮数１５個／２５ｍｍ、比重２．３）７０重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）３０重量％をそれぞれラチス上にまだら状に配置。具体的には、フッ素繊維が２０ｃｍ角、ガラス繊維が１０ｃｍ角程度の大きさとなるように手で掴み取り、それぞれを交互に配置する形でラチス上に小分割して敷き詰め、調合機にて粗く混綿加工／風送して嵩密度７．８ｋｇ／ｍ３の混綿綿を得た。
【０１０７】
次に、ローラーカード装置、クロスラッパーにてカーディング処理し、刺針密度４０本／ｃｍ２で仮ニードルパンチした不織布１ａとし、続けてニードルパンチ加工と加熱プレス加工を行い目付が７１３ｇ／ｍ２、厚みが１．９ｍｍ、通気量が２０．１ｃｃ／ｃｍ２／ｓｅｃ総刺針密度が５２０本/ｃｍ２の本発明の混綿綿からなる不織布を得た。
【０１０８】
ローラーカード工程での風綿発生量は３回／ｈｒと少なく、また、ニードルパンチ工程での白い毛玉状の屑の発生頻度は４個／ｈｒと少なかった。
【０１０９】
そして、この不織布に対し、上述した風綿発生頻度、白い毛玉状の屑の発生頻度、厚み、目付、通気量等を測定の上、繊維の脱落量を評価した。
【０１１０】
得られた混綿綿と不織布の特性を後述の表１に示した。
【０１１１】
比較例１
フッ素繊維（東レ（株）製トヨフロン（Ｒ）、３．３ｄｔｅｘ×７０ｍｍ、捲縮数１５個／２５ｍｍ、比重２．３）７５重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）２５重量％をそれぞれ（上層）フッ素繊維／（下層）ガラス繊維の順でラチス上に積層し、調合機と開繊機にて各繊維を均一に混綿／開繊、風送して嵩密度４．６ｋｇ／ｍ３の混綿綿を得た。
【０１１２】
その他は実施例１と同様の方法で布帛を作成し、目付６６４ｇ／ｍ２、厚みが１．７ｍｍ、通気量が２０．５ｃｃ／ｃｍ２／ｓｅｃの本発明の混綿綿からなる布帛を得た。
【０１１３】
ローラーカード工程での風綿発生量は１２回／ｈｒと多く、また、ニードルパンチ工程での白い毛玉状の屑の発生頻度は８個／ｈｒと多かった。
【０１１４】
比較例１の布帛は、混綿方法と各繊維を均一に混綿／開繊するという点で実施例の混綿綿とは大きく異なるものである。
【０１１５】
ここで言う開繊機とは、無数の針の付いた回転ドラムからなる混綿機であり調合機よりも針が細かく、また針と針の間隔が狭いため各繊維をより均一に開繊／混綿可能な装置である。
【０１１６】
得られた混綿綿と布帛の特性を後述の表１に示した。
【０１１７】
比較例２
フッ素繊維（東レ（株）製トヨフロン（Ｒ）、３．３ｄｔｅｘ×７０ｍｍ、捲縮数１５個／２５ｍｍ、比重２．３）５０重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）５０重量％をそれぞれ（上層）フッ素繊維／（下層）ガラス繊維の順でラチス上に積層し、調合機と開繊機にて各繊維を均一に混綿／開繊、風送して嵩密度４．２ｋｇ／ｍ３の混綿綿を得た。その他は実施例１と同様の方法で布帛を作成し、目付６７４ｇ／ｍ２、厚みが１．８ｍｍ、通気量が２３．５ｃｃ／ｃｍ２／ｓｅｃの本発明の混綿綿からなる布帛を得た。
【０１１８】
ローラーカード工程での風綿発生量は１４回／ｈｒと多く、また、ニードルパンチ工程での白い毛玉状の屑の発生頻度は１３個／ｈｒと多かった。
【０１１９】
比較例２の布帛は、混綿方法と各繊維を均一に混綿／開繊するという点で実施例の混綿綿とは大きく異なるものである。
【０１２０】
得られた混綿綿と布帛の特性を後述の表１に示した。
【０１２１】
比較例３
フッ素繊維（東レ（株）製トヨフロン（Ｒ）、３．３ｄｔｅｘ×７０ｍｍ、捲縮数１５個／２５ｍｍ、比重２．３）８０重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）２０重量％をそれぞれ（上層）フッ素繊維／（下層）ガラス繊維の順でラチス上に積層し、調合機と開繊機にて各繊維を均一に混綿／開繊、風送して嵩密度４．６ｋｇ／ｃｍ３の混綿綿を得た。その他は実施例１と同様の方法で布帛を作成し、目付６６１ｇ／ｍ２、厚みが１．８ｍｍ、通気量が２４．８ｃｃ／ｃｍ２／ｓｅｃの本発明の混綿綿からなる布帛を得た。
【０１２２】
ローラーカード工程での風綿発生量は４回／ｈｒと少なかったが、ニードルパンチ工程での白い毛玉状の屑の発生頻度は７個／ｈｒと多かった。
【０１２３】
比較例３の布帛は、フッ素繊維とガラス繊維の配合率が請求項の範囲外という点と、混綿方法と各繊維を均一に混綿／開繊するという点で実施例の混綿綿とは大きく異なるものである。
【０１２４】
得られた混綿綿と布帛の特性を後述の表１に示した。
【０１２５】
比較例４
フッ素繊維（東レ（株）製トヨフロン（Ｒ）、３．３ｄｔｅｘ×７０ｍｍ、捲縮数１５個／２５ｍｍ、比重２．３）４０重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）６０重量％をそれぞれ（上層）フッ素繊維／（下層）ガラス繊維の順でラチス上に積層し、調合機と開繊機にて各繊維を均一に混綿／開繊、風送して嵩密度３．７ｋｇ／ｃｍ３の混綿綿を得た。その他は実施例１と同様の方法で布帛を作成し、目付６８１ｇ／ｍ２、厚みが１．８ｍｍ、通気量が２４．２ｃｃ／ｃｍ２／ｓｅｃの本発明の混綿綿からなる布帛を得た。
【０１２６】
ローラーカード工程での風綿発生量は３０回／ｈｒと多く、また、ニードルパンチ工程での白い毛玉状の屑の発生頻度は２１個／ｈｒと多かった。
【０１２７】
比較例４の布帛は、フッ素繊維とガラス繊維の配合率が請求項の範囲外という点と、混綿方法と各繊維を均一に混綿／開繊するという点で実施例の混綿綿とは大きく異なるものである。  
【０１２８】
得られた混綿綿と布帛の特性を後述の表１に示した。
【０１２９】
比較例５
特公平２−１４４５６号公報の方法（３頁２１行目に記載）に準じて、フッ素繊維（東レ（株）製テフロン（Ｒ）、３．５ｄｐｆ×７０ｍｍ、捲縮数１０個／２５ｍｍ、比重２．３）７５重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）２５重量％を使い、ピッカー（スカッチャ）中で配合しさらにこの繊維をカージング機で配合し緊密な配合物を得た。配合物の嵩密度は４．０ｋｇ／ｍ３であった。
【０１３０】
その他は実施例１と同様の方法で布帛を作成し、目付６６１ｇ／ｍ２、厚みが１．７ｍｍ、通気量が２０．１ｃｃ／ｃｍ２／ｓｅｃの布帛を得た。
【０１３１】
ローラーカード工程での風綿発生量は３１回／ｈｒと多く、また、ニードルパンチ工程での白い毛玉状の屑の発生頻度は１２個／ｈｒと多かった。
【０１３２】
比較例５の布帛は、混綿方法と各繊維を均一に混綿／開繊するという点で実施例の混綿綿とは大きく異なるものである。
【０１３３】
比較例６
フッ素繊維（東レ（株）製トヨフロン（Ｒ）、３．３ｄｔｅｘ×７０ｍｍ、捲縮数１５個／２５ｍｍ、比重２．３）７０重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）３０重量％をそれぞれ（上層）フッ素繊維／（下層）ガラス繊維の順でラチス上に積層し、調合機と開繊機にて各繊維を均一に混綿／開繊、風送して嵩密度５．２ｋｇ／ｍ３の混綿綿を得た。その他は実施例１と同様の方法で布帛を作成し、目付６５３ｇ／ｍ２、厚みが１．８ｍｍ、通気量が２２．３ｃｃ／ｃｍ２／ｓｅｃの本発明の混綿綿からなる布帛を得た。
【０１３４】
ローラーカード工程での風綿発生量は２５回／ｈｒと多く、また、ニードルパンチ工程での白い毛玉状の屑の発生頻度は２２個／ｈｒと多かった。
【０１３５】
比較例６の布帛は、混綿方法と各繊維を均一に混綿／開繊するという点と、混綿綿の嵩密度が請求項の範囲外という点で実施例の混綿綿とは大きく異なるものである。
【０１３６】
得られた混綿綿と布帛の特性を後述の表１に示した。
【０１３７】
比較例７
フッ素繊維（東レ（株）製トヨフロン（Ｒ）、３．３ｄｔｅｘ×７０ｍｍ、捲縮数１５個／２５ｍｍ、比重２．３）７０重量％、ガラス繊維（ＡＤＶＡＮＣＥＤ  ＧＬＡＳＳＦＩＢＥＲ  ＹＡＲＮＳ  ＬＬＣ“ＤＥ  ＧＬＡＳＳ”（Ｒ）、０．７５Ｄｔｅｘ×５０ｍｍ、捲縮数０個／２５ｍｍ、比重２．５４）３０重量％を（上層）フッ素繊維／（下層）ガラス繊維の順でラチス上に積層し、調合機にて粗く混綿加工／風送して嵩密度１５．５ｋｇ／ｍ３の混綿綿を得た。
【０１３８】
その他は実施例１と同様の方法で布帛を作成し、目付５６８ｇ／ｍ２、厚みが１．５ｍｍ、通気量が２９．３ｃｃ／ｃｍ２／ｓｅｃの本発明の混綿綿からなる布帛を得た。
【０１３９】
ローラーカード工程での風綿発生量は４回／ｈｒと少なかったが、ニードルパンチ工程での白い毛玉状の屑の発生頻度は９個／ｈｒとやや多かった。また、布帛製造工程中における繊維の脱落量が多く、布帛の目付が設計よりも少なくなった。
【０１４０】
比較例７の布帛は、混綿綿の嵩密度が請求項の範囲外という点で実施例の混綿綿とは大きく異なるものである。
【０１４１】
以上の実施例および比較例の混綿綿と不織布または布帛の試作および評価結果を表１に纏めて示した。
【０１４２】
【表１】
2010095815.tif 000002
【０１４３】
表の評価結果から明らかなように、実施例１〜５の本発明の混綿綿および不織布は、全評価項目が○（マル）の判定であり、比較例１〜７の混綿綿および不織布に比べ、不織布製造時の工程通過性およびダスト払い落とし時の衝撃による各種繊維の脱落量を抑制する点で優れている。
【０１４４】
一方、比較例１〜７が工程通過性ならびに繊維の脱落量で劣る原因としては、混綿加工時に各繊維を均一に混ぜ過ぎているため、混綿綿へのダメージが大きく、特にガラス繊維が屈曲して折れちぎれた繊維状で混在すると、ローラーカード工程中のシリンダーロールやワーカーロールといった、カード内部で高速回転するローラー部やカード出口付近での舞綿が増えるため、工程通過性が悪化してしまう。また、ニードルパンチ工程でも屈曲して折れちぎれたガラス繊維の発生量が増えることで、白い毛玉状の屑の割合が高くなるとともに、不織布を構成している繊維同士の絡合性も悪くなり、ダスト払落し時の衝撃によって繊維が脱落してしまうのである。さらに、比較例７では各繊維を極端に粗く混ぜているため繊維へのダメージは軽減されているが、未開線状態の繊維量が多くなるため、不織布製造工程中における繊維の脱落量が増え、設計目付よりも低くなってしまうのである。
【０１４５】
かかる結果から、実施例１〜４の耐熱性有機繊維と無機繊維からなる混綿綿において、各繊維を粗く混綿加工することで、該繊維へのダメージが軽減され、不織布の製造工程中における工程通過性向上化を図ることが可能であることが分かった。
【産業上の利用可能性】
【０１４６】
本発明は、例えばゴミ焼却炉、石炭ボイラーあるいは金属溶鉱炉などから排出される高温の排ガス中に含まれるダストを高い捕集効率にて濾過するための耐熱性フィルター材の他、例えばクリーニング用資材、保温材等の分野のダスト捕集にも適用可能である。
【図面の簡単な説明】
【０１４７】
【図１】本発明にかかる布帛の分解断面図の一例である。
【図２】図１のものとは異なる態様の本発明にかかる布帛の分解断面図の一例である。
【図３】図１〜２の本発明にかかる不織布または布帛の集じん性能試験装置の概略図である。
【符号の説明】
【０１４８】
１ａ  不織布
１ｂ  不織布
２    織物構造体
３    フッ素樹脂製微多孔膜
４    ダスト供給機
５    パルスジェット負荷機
６    上流チャンバー
７    ダストが含まれたエアー
８    払い落としダスト捕集部
９    不織布（フィルター材）
１０    下流チャンバー
１１    ＨＥＰＡフィルター
１２    流量計
１３    送風機
１４    ダストが除去されたエアー
１５    デジタルジ差圧計
【図１】
2010095815.tif 000003
【図２】
2010095815.tif 000004
【図３】
2010095815.tif 000005